ПОЛИМОДАЛЬНЫЕ ПОЛИЭТИЛЕНОВЫЕ КОМПОЗИЦИИ И ТРУБЫ, ИЗГОТОВЛЕННЫЕ ИЗ ТАКОЙ ПОЛИМОДАЛЬНОЙ ПОЛИЭТИЛЕНОВОЙ КОМПОЗИЦИИ

1. Полимодальная полиэтиленовая композиция, содержащая, по меньшей мере, два полиэтиленовых компонента, где:
(а) каждый компонент имеет молекулярно-массовое распределение, равное или меньше чем приблизительно 5;
(b) один компонент имеет более высокую молекулярную массу, чем другой компонент; и
(с) высокомолекулярный компонент имеет значение параметра «а», равное или больше чем приблизительно 0,35 при аппроксимации к уравнению Carreau-Yasuda с n=0.
2. Композиция по п.1, где высокомолекулярный компонент содержит равное одному или менее чем приблизительно одно длинноцепочечное разветвление приблизительно на 10000 атомов углерода.
3. Композиция по п.1, где отношение короткоцепочечного разветвления в высокомолекулярном компоненте к короткоцепочечному разветвлению в низкомолекулярном компоненте равно или больше чем приблизительно 1.
4. Композиция по п.1, где высокомолекулярный компонент представляет собой сополимер этилена и 1-олефина, и низкомолекулярный компонент представляет собой сополимер этилена и 1-олефина, и где 1-олефин в двух компонентах может быть одним и тем же или разным.
5. Композиция по п.4, где в двух компонентах 1-олефин представляет собой 1-гексен.
6. Композиция по п.4, где количество 1-олефина в высокомолекулярном компоненте равно или больше чем приблизительно в 1,5 раза количества 1-олефина в низкомолекулярном компоненте.
7. Композиция по п.1, где высокомолекулярный компонент получен при катализе первым металлоценовым катализатором, низкомолекулярный компонент получен при катализе вторым металлоценовым катализатором, и первый и второй металлоценовый катализаторы не являются одинаковыми.
8. Композиция по п.1, где массовое отношение высокомолекулярного компонента к низкомолекулярному компоненту равно или больше чем приблизительно 0,5.
9. Композиция по п.1, где средневесовая молекулярная масса высокомолекулярного компонента эквивалентна или больше чем приблизительно в 9 раз средневесовой молекулярной массы низкомолекулярного компонента.
3
10. Композиция по п.1, где полимодальная полиэтиленовая композиция имеет плотность приблизительно от 0,920 до 0,965 г/см.
11. Композиция по п.1, которая имеет индекс расплава при высокой нагрузке равный или меньше чем приблизительно 30 г/10 мин.
12. Композиция по п.1, имеющая молекулярно-массовое распределение больше чем приблизительно 6.
13. Композиция по п.1, имеющая ударную вязкость по Шарпи при испытании с надрезом при 23єС больше чем приблизительно 0,7 Дж по ASTM F 2231.
14. Композиция по п.1, имеющая критическую температуру перехода от вязкоупругого к хрупкому разрушению по Шарпи, равную или меньше чем приблизительно -25єС по ASTM F 2231.
15. Композиция по п.1, имеющая PENT больше чем приблизительно 1500 ч по ASTM F 1437.
16. Труба ПЭ80 или ПЭ100, содержащая полимодальную полиэтиленовую композицию по п.1.
17. Труба, содержащая полимодальную полиэтиленовую композицию по п.1 и имеющая критическую температуру быстрого распространения трещин в испытании S4, равную или меньше чем приблизительно -15єС по ISO 13477.
18. Труба, содержащая полимодальную полиэтиленовую композицию по п.1 и имеющая долговременную гидростатическую прочность, равную или больше чем 1000 ч по ASTM D 2837.
19. Способ изготовления трубы по п.16, который включает экструзию полимодальной полиэтиленовой композиции с получением трубы.